КОМПОЗИЦИЯ ПОКРЫТИЯ ДЛЯ ЛИТЕЙНЫХ ФОРМ И СТЕРЖНЕЙ, ПРЕДУПРЕЖДАЮЩАЯ ОБРАЗОВАНИЕ ДЕФЕКТОВ ОТ РЕАКЦИОННЫХ ГАЗОВ

1. Формовочная краска, содержащая по меньшей мере:
- одну жидкость-носитель;
- по меньшей мере один порошкообразный огнеупорный материал; и
- по меньшей мере один восстановитель.
2. Формовочная краска по п.1, отличающаяся тем, что восстановитель является углеродсодержащим соединением.
3. Формовочная краска по п.2, отличающаяся тем, что углеродсодержащее соединение является источником образования пироуглерода.
4. Формовочная краска по п.3, отличающаяся тем, что источник образования пироуглерода имеет содержание кислорода менее 10 мас.%.
5. Формовочная краска по п.3, отличающаяся тем, что источник образования пироуглерода выбран из группы, состоящей из угольных материалов и углеродсодержащих полимеров.
6. Формовочная краска по п.5, отличающаяся тем, что угольный материал является каменным углем.
7. Формовочная краска по п.5, отличающаяся тем, что углеродсодержащий полимер выбран из полистирола и сополимеров полистирола.
8. Формовочная краска по п.1, отличающаяся тем, что восстановитель содержится в ней в количестве, превышающем 5 мас.% от массы готовой к употреблению формовочной краски.
9. Формовочная краска по п.1, отличающаяся тем, что формовочная краска содержит связующее.
10. Формовочная краска по п.1, отличающаяся тем, что содержание твердых веществ в ней составляет от 20 до 80 мас.% от массы готовой к употреблению формовочной краски.
11. Способ изготовления литейной формы с покрытием, в котором изготавливают литейную форму, затем эту литейную форму покрывают по меньшей мере на некоторых участках формовочной краской, которая содержит по меньшей мере частично формовочную краску по любому из пп.1-10.
12. Способ по п.11, отличающийся тем, что литейную форму первоначально покрывают по меньшей мере одним слоем грунтовочного покрытия, а на слой грунтовочного покрытия наносят по меньшей мере один слой формовочной краски по любому из пп.1-9.
13. Способ по п.12, отличающийся тем, что грунтовочное покрытие выбрано отличным от формовочной краски по любому из пп.1-10.
14. Способ по п.11, отличающийся тем, что толщина слоя формовочной краски лежит в диапазоне между 0,3 и 1,5 мм.
15. Способ по п.11, отличающийся тем, что литейная форма содержит по меньшей мере один литейный стержень, и этот по меньшей мере один литейный стержень имеет покрытие из формовочной краски по любому из пп.1-10.
16. Литейная форма, содержащая по меньшей мере участки, покрытые слоем формовочной краски, который состоит из формовочной краски по любому из пп.1-10.
17. Литейная форма по п.16, отличающаяся тем, что содержит по меньшей мере один литейный стержень, и этот литейный стержень имеет покрытие из формовочной краски по любому из пп.1-10.
18. Применение литейной формы по п.16 для отливки металла.
19. Применение по п.18, где отливка металла представляет собой отливку железа или стали.